(57)【要約】【課題】フォトニック結晶を用いた半導体レーザが発するレーザ光のコヒーレンスを低下させる。【解決手段】フォトニック結晶を用いた半導体レーザにおいて、レーザモードを規定する構造パラメータをフォトニック結晶の面内で漸次変化させるチャープ構造とする。フォトニック結晶の面内において、異なる構造パラメータが設定された各部位からは、各構造パラメータに応じて定まる波長や位相をもつレーザ光が局所的に発生する。構造パラメータを漸次チャープ状になめらかに変化させることによって、波長や位相は漸次チャープ状になめらかに変化するレーザ光を発光する。【選択図】図１
2009054795.tif 000002
【特許請求の範囲】
【請求項１】
活性層と当該活性層の一方の面に積層して成る二次元フォトニック結晶とを有する半導体レーザにおいて、
前記フォトニック結晶の構造パラメータの少なくとも一つを、二次元フォトニック結晶の面内の少なくとも一方向に漸次変化させ、各構造パラメータに応じて発生する各レーザ光を発光することを特徴とする半導体レーザ。
【請求項２】
前記二次元フォトニック結晶は、
媒質層と、当該媒質層と屈折率を異にし、前記媒質層内の面方向に配列される複数の媒質部とを備え、
前記構造パラメータは、前記媒質層の膜厚、前記媒質層の屈折率、前記媒質部の格子定数、前記媒質部の大きさ、前記媒質部の形状であることを特徴とする請求項１に記載の半導体レーザ。
【請求項３】
前記媒質部は前記媒質層の膜厚方向に形成された孔から成り、
前記媒質部の格子定数は前記孔の配置間隔であり、前記媒質部の大きさは前記孔の径であり、前記媒質部の形状は前記孔の形状であることを特徴とする請求項２に記載の半導体レーザ。
【請求項４】
前記フォトニック結晶は、前記構造パラメータ中の一つの構造パラメータが二次元フォトニック結晶の面内の少なくとも一方向に漸増又は漸減することを特徴とする請求項２に記載の半導体レーザ。
【請求項５】
前記フォトニック結晶は、前記構造パラメータ中から選択した二つ以上の構造パラメータが、二次元フォトニック結晶の面内において同一の方向に漸増又は漸減することを特徴とすることを特徴とする請求項２に記載の半導体レーザ。
【請求項６】
活性層の励起光を二次元フォトニック結晶で共振させて面方向と垂直な方向に発光するバンドエッジレーザであり、
前記構造パラメータの漸次変化部分から波長および位相が異なる光を放出させることによってコヒーレンス性を調整したレーザ光を発光することを特徴とする請求項１から５の何れか一つに記載の半導体レーザ。
【請求項７】
活性層の励起光を二次元フォトニック結晶で共振させて媒質層に形成した線欠陥に沿って発光する線欠陥レーザであり、
前記構造パラメータの漸次変化部分から波長および位相が異なる光を放出させることによってコヒーレンス性を調整したレーザ光を発光することを特徴とする請求項１から５の何れか一つに記載の半導体レーザ。
【発明の詳細な説明】
【技術分野】
【０００１】
本発明は、半導体レーザに関し、特にフォトニック結晶を用いてコヒーレンスを低減したレーザ光を発生する半導体レーザに関する。
【背景技術】
【０００２】
光ディスクやレーザディスプレイでは、高出力で所望の出射ビームをもつ半導体レーザが求められている。このような半導体レーザとしてフォトニック結晶レーザが提案されている（非特許文献１，２）。このフォトニック結晶レーザでは、二次元的な回折格子によって面内全域で光結合を起こさせ、回折条件によってレーザ光を上方へ取り出している。
【０００３】
フォトニック結晶は光の波長程度の長さの周期性を有する結晶構造であり、誘電率の異なる物質を光の波長程度の間隔で周期的に並べることで構成することができる。
【０００４】
このようなフォトニック結晶には、光がフォトニック結晶中を伝播できないフォトニックバンドギャップと呼ばれる波長領域が存在する。このバンドギャップに相当する波長の光がフォトニック結晶に入射すると、結晶内部で光は伝播できないので境界面で全反射される。
【０００５】
フォトニック結晶の周期構造の欠陥により、フォトニックバンドギャップ中に局在欠陥モードが現れ、このモードの光波は結晶の格子定数程度の拡がりで欠陥領域に局在する。また、バンドギャップ中では局在モード以外の光波のモードは存在しないため、不要な自然放出光が抑えられ、欠陥とその周囲のフォトニック結晶は微小共振器を形成し、特定の波長の光が定常状態（共振モードと呼ぶ）を形成し、光は強く閉じ込められる。この共振ピークの波長は、欠陥や周囲のフォトニック結晶を構成する物質の屈折率等に依存して変化する。
【０００６】
また、フォトニック結晶の構造に係わる先行技術として、光導波路において、構造パラメータを変化させことによって、面内のレーザと導波路との光接続を向上させること（非特許文献３，４参照）、光制御素子において、構造パラメータを変化させことによって短パルスの光に対して群速度遅延を制御し、波長分散を制御すること（特許文献１参照）が提案されている。
【０００７】
【非特許文献１】Dai Ohnishi,Takayuki Okano,Masahiro Imada,Susumu Noda OPTICS EXPRES 19April2004/Vol.12, 1562-1568 Room temperature continuous wave operation of a surface-emitting two-dimensional photonic crystal diode laser
【非特許文献２】Eiji Miyai,Kyosuke Sakai,Takayuki Okano,Watanabe Kunishi,Dai Ohnishi,Susumu Noda NATURE Vol441 June 2006 Lasers producing tailored beams
【非特許文献３】H.Watanabe T.Baba ELECTRONICS LETTRES 8th June 2006 Vol.42 No.12 Active/Passive-integrated photonics crystal slab -μlaser
【非特許文献４】Wabhug Zheng,Xiaotao Ma,Gang Ren,Xianghua Cai, Lianghui Chen,Kengo Nozaki,Toshihiko Baba Quantum Electrinics and Laser Science Conference (  QELS),QTuL6,May 2006 High Eficiency Operation of Photonic Crystal Microlaser
【特許文献１】特開２００５−１８１９５０公報
【発明の開示】
【発明が解決しようとする課題】
【０００８】
光ディスクに適用するレーザ光では、対象物で反射してレーザ光源に戻ってくる反射レーザ光が照射レーザ光に対してノイズ分となるという問題があるため、照射レーザ光と反射レーザ光の位相が一致しないように、適度な低時間コヒーレンスが求められる。
【０００９】
また、レーザディスプレイに適用するレーザ光では、面内のちらつきの原因となるスペックルノイズを抑えるために、適度な低空間コヒーレンスが求められる。
【００１０】
一方、上記したフォトニック結晶レーザは、二次元的な回折格子によって発振波長とビーム径形状が明確に規定されるため、発せられるレーザ光はコヒーレンスが高く、光ディスクではノイズが発生する要因となり、また、レーザディスプレイではスペックルノイズによって面内がちらつく要因となっている。
【００１１】
本発明は前記した従来の問題点を解決し、フォトニック結晶を用いた半導体レーザが発するレーザ光のコヒーレンスを低下させることを目的とする。
【課題を解決するための手段】
【００１２】
本発明は、フォトニック結晶を用いた半導体レーザにおいて、レーザモードを規定する構造パラメータをフォトニック結晶の面内で漸次変化させるチャープ構造とするものである。
【００１３】
フォトニック結晶の面内において、異なる構造パラメータが設定された各部位からは、各構造パラメータに応じて定まる波長や位相をもつレーザ光が局所的に発生する。ここで、構造パラメータを漸次チャープ状になめらかに変化させることによって、発生するレーザ光の波長や位相は漸次チャープ状になめらかに変化する。
【００１４】
これによって、フォトニック結晶から発生するレーザ光は、局所的にはそれぞれの構造パラメータに応じた波長や位相を有するものの、面全体としては所定の波長幅を有し、各位相にばらつきを有することになり、結果的にレーザ光の波長に所定の幅を持たせることで空間コヒーレンスを低減させ、位相にばらつきを持たせることによって時間コヒーレンスを低減させることができる。
【００１５】
本発明の半導体レーザは、活性層とこの活性層の一方の面に積層して成る二次元フォトニック結晶とを有する半導体レーザであり、フォトニック結晶の構造パラメータの少なくとも一つを二次元フォトニック結晶の面内の少なくとも一方向に向かって漸次変化させるチャープ構造とする。フォトニック結晶においてその構造パラメータに応じた波長のレーザ光が局所的に発生する。また、各所で発生するレーザ光の位相間に位相差が生じる。この構造パラメータを漸次的に変えるチャープ構造とすることで、漸次変化した多数の波長を含む出力光が得られる。
【００１６】
したがって、構造パラメータがチャープ状に変化する半導体レーザのフォトニック結晶の面全体からは、複数の異なる波長を含んで所定の波長幅を持ち、位相にばらつきを持つレーザ光が発せられることになる。
【００１７】
ここで、二次元フォトニック結晶は、媒質層と、この媒質層と異なる屈折率を持つと共に媒質層内の面方向に配列される複数の媒質部とを備える。フォトニック結晶は、そのフォトニック結晶の特性を定める複数の構造パラメータを有する。構造パラメータとしては、例えば、媒質層の膜厚、媒質層の屈折率、媒質部の格子定数、媒質部の大きさ、媒質部の形状等を含む。これらの構造パラメータのなくとも一つの値を面方向に変えることによって、同一の半導体レーザにおいて、発生するレーザ光の波長は面内の位置に応じて変わり、また、レーザ光の位相は面内の位置に応じてばらつくことになる。また、構造パラメータをチャープ状に変えることで、発生するレーザ光にチャープ状に変化する複数の波長を含ませることができる。
【００１８】
フォトニック結晶の形成において、媒質層の膜厚方向に形成する孔を設けることで、媒質層に対して屈折率が異なる媒質部が形成される。この孔を例えば空気孔とすることで、媒質層と媒質部との屈折率を異ならせることができる
【００１９】
本発明は、この孔を媒質層の面に複数個配列し、この媒質部に関わる構造パラメータを面内の方向に変えて形成する。フォトニック結晶の媒質部を、媒質層の膜厚方向に形成された孔によって形成する場合には、構造パラメータである媒質部の格子定数、媒質部の大きさ、および媒質部の形状は、それぞれ孔の配置間隔、孔の径、および孔の形状に相当する。これら孔の配置間隔、孔の径、孔の形状等の少なくとも一つについて、その値を面方法に変えることによって、レーザ光の波長や位相をフォトニック結晶の面内でばらつかせることができる。
【００２０】
本発明のフォトニック結晶において、複数の構造パラメータの内で一つの構造パラメータについてチャープ状に変更する場合には、この構造パラメータを二次元フォトニック結晶の面内の少なくとも一方向に漸増又は漸減させる。
【００２１】
また、複数の構造パラメータ中から選択した二つ以上の構造パラメータについてチャープ状に変更する場合には、選択した複数の構造パラメータを二次元フォトニック結晶の面内において同一の方向に漸増又は漸減させる。
【００２２】
本発明は、フォトニック結晶を用いた半導体レーザとして、バンドエッジレーザと線欠陥レーザに適用することができる。
【００２３】
バンドエッジレーザは、活性層の励起光を二次元フォトニック結晶で共振させて面方向と垂直な方向に発光するレーザであり、構造パラメータがチャープ状に漸次的に変化する部分から波長および位相が異なる光を放出させることによって、全体としてコヒーレンス性を調整したレーザ光を発光する。
【００２４】
また、線欠陥レーザは、活性層の励起光を二次元フォトニック結晶で共振させて媒質層に形成した線欠陥に沿って発光するレーザであり、構造パラメータが漸次的に変化する部分から波長および位相が異なる光を線欠陥によって形成される導波路に放出させ、導波路の端部からコヒーレンス性を調整したレーザ光を発光する。
【００２５】
なお、フォトニック結晶において、構造パラメータを変化させることは、上記した非特許文献３，４や特許文献１で知られているが、この構成パラメータは、レーザと導波路との光接続に係わるものであり、また、短パルスの光に対する群速度遅延の制御に係わるものであって、フォトニック結晶の有した半導体レーザが発するレーザ光の波長幅を広げて、低コヒーレンスのレーザ光を得ることについて開示するものではない。
【発明の効果】
【００２６】
本発明によれば、フォトニック結晶を用いた半導体レーザが発するレーザ光のコヒーレンスを低下させることができる。
【発明を実施するための最良の形態】
【００２７】
以下、本発明の実施の形態について、図を参照しながら詳細に説明する。
【００２８】
図１は本発明の二次元フォトニック結晶からなる半導体レーザを模式的に示した構成図であり、図１（ａ）はバンドエッジレーザの構成例を示し、図１（ｂ）は線欠陥レーザの構成例を示している。図１の斜視図は、スラブ型の二次元フォトニック結晶からなる半導体レーザの側面の一例を模式的に示している。
【００２９】
図１（ａ）に示すバンドエッジレーザ１０において、１はクラッド層を構成する薄膜、２はクラッド層内に形成する孔である。フォトニック結晶は高屈折率の材料からなるクラッド層１と、低屈折率の材料からなる孔２とによって構成され、孔２はクラッド層１の面内にほぼ周期的に複数配列されている。孔２はクラッド層１の厚さ方向に形成され、この孔２内の空間を例えば空気の雰囲気とすることによって、クラッド層１部分の異なる屈折率としている。
【００３０】
したがって、この二次元フォトニック結晶は、半導体のスラブ（薄膜）に二次元的な空孔配列が形成された構造であり、光は面内では二次元フォトニックバンドギャップによって制御され、スラブの屈折率を空気層との間で全反射しない範囲とすることで垂直方向に放出している。
【００３１】
図１（ａ）に示すバンドエッジレーザ１０は、基板４上にアンダークラッド層３を積層し、さらにアンダークラッド層３の上部に孔２を含むクラッド層１を積層してなる。孔２はクラッド層１の薄膜内に垂直に例えば円柱状に設けられており、その上部は開口している。アンダークラッド層３は、クラッド層１よりも屈折率が低い材料から構成され、アンダークラッド層３の下に基板４が設けられている。アンダークラッド層３は活性層を含み、この活性層で励起されたレーザ光はクラッド層１と孔２とから形成されるフォトニック結晶の共振器で共振され、クラッド層１の上面から上方に向かって発光される。
【００３２】
フォトニック結晶の側面構造は、従来のスラブ型二次元フォトニック結晶と同様の構成とすることができ、従来の微細加工により技術を用いてスラブ型二次元フォトニック結晶の形状自体を形成することができる。
【００３３】
フォトニック結晶は、一般的には、屈折率が光の波長オーダで一定の周期性を有する構成からなる材料において、フォトニックバンドギャップと呼ばれるフォトンが存在しない領域を有していることで知られている。
【００３４】
本発明の半導体レーザが備えるフォトニック結晶は、レーザモードを規定する構造パラメータをフォトニック結晶の面内で漸次変える構成を備える。構造パラメータは、フォトニック結晶のレーザモードを規定するパラメータであって、孔径ｒの他に、例えば、隣接する孔間の間隔ａ、スラブ（クラッド層）の厚さｄ、スラブ（クラッド層）の屈折率ｎ、孔の形状等とすることができる。本発明は、これらの構造パラメータを面内において漸次変化させる構成とする。図１では、図中の左右方向に構造パラメータを漸次変化させた例を示している。
【００３５】
フォトニック結晶の面内の各部位では、その部位に設定された構造パラメータに応じた波長λのレーザ光を局所的に発光し、全体として波長幅が広がり、コヒーレンスが低減したレーザ光が放出される。
【００３６】
図１（ａ）に示すバンドギャップレーザ１０では、図中の左右方向に波長が変化したレーザ光が面に対して垂直な方向に放出される例を示している。なお、図では、説明を簡便にするためにレーザ光の波長が変化する例としてλ１〜λ５を示しているが、波長の個数はこれに限られるものではなく、構造パラメータの変化に伴って全体的に連続した波長変化として観察される。
【００３７】
図１（ｂ）は、線欠陥レーザの構成例であり、図１（ａ）で示した構成に加えて、孔２が形成されていない部分によって欠陥導波路５が構成されている。この構成において、光は面内では二次元フォトニックバンドギャップによって制御され、垂直方向には半導体と空気との大きな屈折率差による全反射閉じ込めによって制御される。線欠陥の両側に位置する空気円孔の中心間も幅は、格子定数ａよりも大きく設定される。
【００３８】
図１（ｂ）に示す線欠陥レーザ１１では、図中の左右方向に波長が変化したレーザ光が、線状に形成された欠陥部分に沿って、面と平行な方向に放出される例を示している。なお、図１（ｂ）と同様に、説明を簡便にするためにレーザ光の波長が変化する例としてλ１〜λ５を示しているが、波長の個数はこれに限られるものではなく、構造パラメータの変化に伴って全体的に連続した波長変化として観察される。
【００３９】
したがって、本発明の半導体レーザは、フォトニック結晶において構造パラメータを面内において漸次変化させる構成とすることによって、各構造パラメータに対応した波長のレーザ光が局所的に発光する。
【００４０】
図２は、本発明のフォトニック結晶の配列例を示している。図２は構造パラメータの一つである円孔の径ｒについて、この孔径ｒを面方向に漸増あるいは漸減させた例を示している。図２は、面内の右方向に向かって孔径ｒが漸減する例を示している。
【００４１】
図２（ａ）は正方格子配列を示し、図２（ｂ）は三角格子配列を示している。図２は、フォトニック結晶の構成を特徴づける実空間における孔２の周期（孔の間隔ａ）と、孔の径ｒと、スラブ（クラッド層）の厚さｄ、スラブ（クラッド層）の屈折率ｎを模式的に示している。フォトニック結晶の孔２の周期は図中の間隔（ピッチ）ａで表すことができ、孔２の径は半径ｒで表すことができる。なお、隣接する孔２間の間隔ａは格子定数（＝λ／ｎ）に相当する。λは波長を示し、ｎは屈折率を示している。
【００４２】
また、フォトニック結晶の基板は、レーザウエハや多重量子井戸（ＭＱＷ）ウエハを用いることができ、例えば、InPの基板４上に、InPのバッファ層とGaInAsPの活性層を含むクラッド層３を積層し、さらにInPのクラッド層２を積層することによって半導体レーザを構成することができる。
【００４３】
この半導体レーザの作製は、例えば、InPの基板４上にＭＯＣＶＤを用いて結晶成長させることによって行うことができる。フォトニック結晶は、この基板上にエッチングマスクとしてＳiＮxを成膜し、電子線リソグラフを用いて形成したフォトニック結晶の円孔パターンを転写した後に、ＩＣＰ−ＲＩＥを用いて半導体のエッチングを行う。この後、塩酸による選択ウエットエッチングによってスラブ下のInP基板を部分的に除去することによって空気クラッドを形成する。
【００４４】
図３は、本発明の半導体レーザが発するレーザ光の波長を模式的に示している。図３において、横軸は波長λを示し、縦軸はレーザ光の発光強度を示している。フォトニック結晶の面の各部位は、その部位における構造パラメータに応じた波長λのレーザ光を局所的に発する。フォトニック結晶の面上の各部位で局所的に発したレーザ光の波長λは、構造パラメータに違いに応じ異なる波長となるため、フォトニック結晶の全面からはこれら各波長（図中のλ１〜λ５）によって広い波長幅（図中のWideΔλ）のレーザ光が放出され、低コヒーレンス化が図られる。
【００４５】
以下、図４〜図２１を用いて、本発明の半導体レーザの構成例について説明する。図４〜図１７は一つの構造パラメータを面内で変化させる例を示し、図１７〜図２１は複数の構造パラメータを面内で変化させる例を示している。
【００４６】
図４〜図１７を用いて、一つの構造パラメータを面内で変化させる構成例について説明する。この一つの構造パラメータを変化させる構成例では、孔径rを漸次変化させる例を図４〜図８を用いて説明し、孔間隔（ピッチ）ａを漸次変化させる例を図９，図１０を用いて説明し、クラッド層の厚さｄを漸次変化させる例を図１１，図１２を用いて説明し、クラッド層の屈折率ｎを漸次変化させる例を図１３，図１４を用いて説明し、孔の形状を漸次変化させる例を図１５を用いて説明する。また、図１６，図１７を用いて面内において孔径を二次元方向に変化させる例について説明する。なお、図４〜図１４では、孔の形状として円孔の場合を示している。
【００４７】
（第１のチャープ構造例）
はじめに、孔径rをチャープ状に漸次変化させる構成例について説明する。
【００４８】
図４は、バンドエッジレーザにおいて孔径rを漸次変化させる構成例を示している。図４（ａ）は平面図であり、図４（ｂ）は斜視図である。また、図５は、線欠陥レーザにおいて孔径rを漸次変化させる構成例を示している。図５（ａ）は平面図であり、図５（ｂ）は斜視図である。
【００４９】
フォトニック結晶を形成するクラッド層１と孔２の構成において、孔２の径ｒを面方向に漸次変化させる。図では、左方から右方に向かって孔径ｒを漸減させる例を示している。なお、孔間の間隔（ピッチ）ａは面方向で一定としている。
【００５０】
孔２の孔径ｒは、面内において左方から右方に向かう方向に順に小径となるように構成されている。この構成パラメータの一つである孔径ｒを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【００５１】
図４のバンドエッジレーザの場合には、フォトニック結晶の面と垂直な方向に発せられ、図５の線欠陥レーザの場合には、フォトニック結晶上に設けた線欠陥５に沿って面と平行な方向に発せられる。
【００５２】
図６は、構造パラメータとして孔径を用いた場合に得られる発振スペクトルの一例であり、円孔の孔径が変化するに伴って、発振周波数が徐々に変化し、素子から広いスペクトル幅を持つレーザ光が観察される。
【００５３】
なお、図６は、５層の量子井戸を含む総厚２４０ｎｍの１．５５μｍ−ＧａＩnＡｓＰ基板に、円孔の正方格子配列をＥＢ描写しＨＩ／Ｘｅ−ＩＣＰエッチングすることによってフォトニック結晶のバンドエッジレーザを製作し、波長９８０ｎｍのレーザ光素子を励起し、出力光を対物レンズで集光して得られた測定結果を示している。
【００５４】
なお、図６（ａ）は構造パラメータが一様のフォトニック結晶の測定結果を示し、図６（ｂ）は構造パラメータをチャープ状に漸次的に変化させたフォトニック結晶の測定結果を示している。
【００５５】
図６（ａ）に示すチャープ構造を有していない半導体レーザでは、スペクトル幅Δλは〜０．２ｎｍと測定限界であるのに対して、図６（ｂ）に示すチャープ構造を有した半導体レーザでは、スペクトル幅Δλは〜１．１ｎｍとなり、約５倍のスペクトル幅が得られる。
【００５６】
また、図７，図８は、別の実施例による構成例および測定結果である。図７（ａ）、図８（ａ），（ｂ）は、構造パラメータがチャープ構造を有さずに一様であるフォトニック結晶の構成例および測定結果を示し、図７（ｂ）、図８（ｃ），（ｄ）は構造パラメータをチャープ状に漸次的に変化させたフォトニック結晶の構成例および測定結果を示している。図７中のフォトニック結晶は一辺が２μｍの矩形範囲を示し、上方位置に示す拡大図は一辺が０．２μｍの矩形範囲を示している。
【００５７】
なお、チャープ構造を有していない構成例（図７（ａ）、図８（ａ），（ｂ））では、格子定数（ピッチ）ａ＝０．６３μｍ、円孔直径２ｒ＝０．３２μｍとし、チャープ構造を有した構成例（図７（ｂ）、図８（ｃ），（ｄ））では、格子定数（ピッチ）ａ＝０．６３μｍ、円孔直径２ｒ＝０．３２μｍ〜０．３７μｍとしている。
【００５８】
図８に示す測定結果において、図中の上方位置に示す図８（ａ）、（ｃ）は多重量子井戸層で吸収されるパワーに対するモード強度を示し、図中の下方位置に示す図８（ｂ）、（ｄ）は高分解スペクトル（Res．0.2nm，HIGH SENCE2，Span10nm）を示している。
【００５９】
図８（ｃ）に示すチャープ構造を有していない半導体レーザのスペクトルによれば、スペクトル幅Δλは〜０．３５ｎｍであるのに対して、図８（ｃ）に示すチャープ構造を有した半導体レーザのスペクトルによれば、スペクトル幅Δλは〜１．０ｎｍとなり、約３のスペクトル幅が得られる。
【００６０】
（第２のチャープ構造例）
次に、孔の間隔（ピッチ）ａをチャープ状に漸次変化させる構成例について説明する。ここで、ピッチａは格子定数により得られる。
【００６１】
図９は、バンドエッジレーザにおいてピッチａを漸次変化させる構成例を示している。図９（ａ）は平面図であり、図９（ｂ）は斜視図である。また、図１０は、線欠陥レーザにおいてピッチａを漸次変化させる構成例を示している。図１０（ａ）は平面図であり、図１０（ｂ）は斜視図である。
【００６２】
フォトニック結晶を形成するクラッド層１と孔２の構成において、孔２間の距離（ピッチ）ａを面方向に漸次変化させる。図では、左方から右方に向かってピッチａを漸減させる例を示している。なお、孔径ｒは面方向で一定としている。
【００６３】
ピッチａは、面内において左方から右方に向かう方向に順に長くなるように構成されている。この構成パラメータの一つであるピッチａを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【００６４】
図９のバンドエッジレーザの場合には、フォトニック結晶の面と垂直な方向に発せられ、図１０の線欠陥レーザの場合には、フォトニック結晶上に設けた線欠陥５に沿って面と平行な方向に発せられる。
【００６５】
（第３のチャープ構造例）
次に、クラッド層の厚さｄをチャープ状に漸次変化させる構成例について説明する。
【００６６】
図１１は、バンドエッジレーザにおいてクラッド層の厚さｄを漸次変化させる構成例を示している。図１１（ａ）は平面図であり、図１１（ｂ）は斜視図である。また、図１２は、線欠陥レーザにおいてクラッド層の厚さｄを漸次変化させる構成例を示している。図１２（ａ）は平面図であり、図１２（ｂ）は斜視図である。
【００６７】
フォトニック結晶を形成するクラッド層１と孔２の構成において、クラッド層１の厚さｄを面方向に漸次変化させる。図では、左方から右方に向かって厚さｄをd1からd2に漸減させる例を示している。なお、孔径ｒ、ピッチａは面方向で一定としている。
【００６８】
クラッド層１の厚さｄは、面内において左方から右方に向かう方向に順に薄くなるように構成されている。この構成パラメータの一つであるクラッド層１の厚さｄを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【００６９】
図１２のバンドエッジレーザの場合には、フォトニック結晶の面と垂直な方向に発せられ、図１２の線欠陥レーザの場合には、フォトニック結晶上に設けた線欠陥５に沿って面と平行な方向に発せられる。
【００７０】
（第４のチャープ構造例）
次に、クラッド層の屈折率ｎをチャープ状に漸次変化させる構成例について説明する。
【００７１】
図１３は、バンドエッジレーザにおいてクラッド層の屈折率ｎを漸次変化させる構成例を示している。図１３（ａ）は平面図であり、図１３（ｂ）は斜視図である。また、図１４は、線欠陥レーザにおいてクラッド層の屈折率ｎを漸次変化させる構成例を示している。図１４（ａ）は平面図であり、図１４（ｂ）は斜視図である。
【００７２】
フォトニック結晶を形成するクラッド層１と孔２の構成において、クラッド層１の屈折率ｎを面方向に漸次変化させる。図では、左方から右方に向かって屈折率ｎを漸減させる例を示している。なお、孔径ｒ、ピッチａ、クラッド層の厚さｄは面方向で一定としている。
【００７３】
クラッド層１の屈折率ｎは、面内において左方から右方に向かう方向に順に小さくなるように構成されている。この構成パラメータの一つであるクラッド層１の屈折率ｎを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【００７４】
図１３のバンドエッジレーザの場合には、フォトニック結晶の面と垂直な方向に発せられ、図１４の線欠陥レーザの場合には、フォトニック結晶上に設けた線欠陥５に沿って面と平行な方向に発せられる。
【００７５】
（第５のチャープ構造例）
次に、クラッド層に形成する孔の形状をチャープ状に漸次変化させる構成例について説明する。
【００７６】
図１５（ａ）は、バンドエッジレーザにおいてクラッド層に形成する孔の形状を漸次変化させる構成例を示し、図１５（ｂ）は、線欠陥レーザにおいてクラッド層に形成する孔の形状を漸次変化させる構成例を示している。図１５（ａ）、（ｂ）は平面図を示している。
【００７７】
フォトニック結晶を形成するクラッド層１と孔２の構成において、孔２の形状を面方向に漸次変化させる。図では、左方から右方に向かって多角形の角数を漸増させる例を示している。なお、孔径ｒ、ピッチａ、クラッド層の厚さｄ、およびクラッド層の屈折率は面方向で一定としている。
【００７８】
孔２の形状は、面内において左方から右方に向かう方向に順に変化するように構成されている。この構成パラメータの一つである孔の形状を漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【００７９】
図１５（ａ）のバンドエッジレーザの場合には、フォトニック結晶の面と垂直な方向に発せられ、図１５（ｂ）の線欠陥レーザの場合には、フォトニック結晶上に設けた線欠陥５に沿って面と平行な方向に発せられる。
【００８０】
（第６のチャープ構造例）
次に、クラッド層に形成する孔の径ｒを二次元方向（ｘｙ方向）にチャープ状に漸次変化させる構成例について説明する。
【００８１】
図１６は、バンドエッジレーザにおいて孔径rを二次元方向（ｘｙ方向）に漸次変化させる構成例を示している。図１６（ａ）は平面図であり、図１６（ｂ）は斜視図である。また、図１７は、線欠陥レーザにおいて孔径rを二次元方向（ｘｙ方向）に漸次変化させる構成例を示している。図１６（ａ）は平面図であり、図１６（ｂ）は斜視図である。
【００８２】
フォトニック結晶を形成するクラッド層１と孔２の構成において、孔２の径ｒを面方向の二次元方向（ｘｙ方向）に漸次変化させる。図では、左上方から右下方に向かって孔径ｒを漸減させる例を示している。なお、孔間の間隔（ピッチ）ａは面方向で一定としている。
【００８３】
孔２の孔径ｒは、面内において左上方から右下方に向かう方向に順に小径となるように構成されている。この構成パラメータの一つである孔径ｒを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【００８４】
図１６のバンドエッジレーザの場合には、フォトニック結晶の面と垂直な方向に発せられ、図１７の線欠陥レーザの場合には、フォトニック結晶上に設けた線欠陥５に沿って面と平行な方向に発せられる。
【００８５】
次に、図１８〜図２１を用いて複数の構造パラメータを面内で変化させる構成例について説明する。なお、以下では、バンドエッジレーザの場合について説明するが、線欠陥レーザについても同様に適用することができる。
【００８６】
（第７〜１３のチャープ構造例）
以下、２つの構造パラメータを漸次的に変化させる構成について、図１８〜図１９を用いて説明する。
【００８７】
第７のチャープ構造例は、屈折率ｎと孔径ｒの２つの構造パラメータを漸次的に変化させる構成である。図１８（ａ）は屈折率ｎと孔径ｒを漸次的に変化させる構成を説明するための図である。
【００８８】
図１８（ａ）において、フォトニック結晶を形成するクラッド層１と孔２の構成において、屈折率ｎと孔２の径ｒとを面方向に漸次変化させる。図では、左方から右方に向かって屈折率ｎと孔径ｒとを漸減させる例を示している。なお、孔間の間隔（ピッチ）ａは面方向で一定としている。
【００８９】
屈折率ｎは、面内において左方から右方に向かう方向に順に小さくなるように構成され、孔２の孔径ｒは、面内において左方から右方に向かう方向に順に小さくなるように構成される。この構成パラメータである屈折率ｎと孔径ｒとを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【００９０】
第８のチャープ構造例は、屈折率ｎと孔間隔（ピッチ）ａの２つの構造パラメータを漸次的に変化させる構成である。図１８（ｂ）は屈折率ｎとピッチａを漸次的に変化させる構成を説明するための図である。
【００９１】
図１８（ｂ）において、フォトニック結晶を形成するクラッド層１と孔２の構成において、屈折率ｎとピッチａとを面方向に漸次変化させる。図では、左方から右方に向かって屈折率ｎとピッチａとを漸減させる例を示している。なお、孔径ｒは面方向で一定としている。
【００９２】
屈折率ｎは、面内において左方から右方に向かう方向に順に小さくなるように構成され、ピッチａは、面内において左方から右方に向かう方向に順に長くなるように構成される。この構成パラメータである屈折率ｎとピッチａとを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【００９３】
第９のチャープ構造例は、屈折率ｎとクラッド層１の厚さｄの２つの構造パラメータを漸次的に変化させる構成である。図１８（ｃ）は屈折率ｎとクラッド層１の厚さｄを漸次的に変化させる構成を説明するための図である。
【００９４】
図１８（ｃ）において、フォトニック結晶を形成するクラッド層１と孔２の構成において、クラッド層１の屈折率ｎと厚さｄとを面方向に漸次変化させる。図では、左方から右方に向かって屈折率ｎと厚さｄとを漸減させる例を示している。なお、孔径ｒおよび孔間の間隔（ピッチ）ａは面方向で一定としている。
【００９５】
屈折率ｎは、面内において左方から右方に向かう方向に順に小さくなるように構成され、クラッド層１の厚さｄは、面内において左方から右方に向かう方向に順に小さくなるように構成される。この構成パラメータである屈折率ｎと厚さｄとを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【００９６】
第１０のチャープ構造例は、屈折率ｎと孔径ｒの２つの構造パラメータを漸次的に変化させる構成である。図１９（ａ）は屈折率ｎと孔径ｒを漸次的に変化させる構成を説明するための図である。
【００９７】
図１９（ａ）において、フォトニック結晶を形成するクラッド層１と孔２の構成において、孔２の径ｒと孔間隔（ピッチ）ａを面方向に漸次変化させる。図では、左方から右方に向かって屈折率ｎとピッチａとを漸減させる例を示している。なお、ピッチａおよびクラッド層の厚さｄは面方向で一定としている。
【００９８】
孔径ｒは、面内において左方から右方に向かう方向に順に小さくなるように構成され、ピッチａは、面内において左方から右方に向かう方向に順に大きくなるように構成される。この構成パラメータである孔径ｒとピッチａとを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【００９９】
第１１のチャープ構造例は、屈折率ｎと厚さｄの２つの構造パラメータを漸次的に変化させる構成である。図１９（ｂ）は屈折率ｎと厚さｄを漸次的に変化させる構成を説明するための図である。
【０１００】
図１９（ｂ）において、フォトニック結晶を形成するクラッド層１と孔２の構成において、屈折率ｎと厚さｄとを面方向に漸次変化させる。図では、左方から右方に向かって屈折率ｎと厚さｄとを漸減させる例を示している。なお、孔径ｒおよびピッチａは面方向で一定としている。
【０１０１】
屈折率ｎは、面内において左方から右方に向かう方向に順に小さくなるように構成され、厚さｄは、面内において左方から右方に向かう方向に順に薄くなるように構成される。この構成パラメータである屈折率ｎと厚さｄとを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【０１０２】
第１２のチャープ構造例は、孔径ｒと厚さｄの２つの構造パラメータを漸次的に変化させる構成である。図１９（ｃ）は孔径ｒと厚さｄを漸次的に変化させる構成を説明するための図である。
【０１０３】
図１９（ｃ）において、フォトニック結晶を形成するクラッド層１と孔２の構成において、孔２の径ｒと厚さｄを面方向に漸次変化させる。図では、左方から右方に向かって孔２の径ｒと厚さｄとを漸減させる例を示している。なお、屈折率ｎおよびピッチａは面方向で一定としている。
【０１０４】
孔径ｒは、面内において左方から右方に向かう方向に順に小さくなるように構成され、厚さｄは、面内において左方から右方に向かう方向に順に薄くなるように構成される。この構成パラメータである孔径ｒと厚さｄとを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【０１０５】
第１３のチャープ構造例は、ピッチａと厚さｄの２つの構造パラメータを漸次的に変化させる構成である。図１９（ｄ）はピッチａと厚さｄを漸次的に変化させる構成を説明するための図である。
【０１０６】
図１９（ｄ）において、フォトニック結晶を形成するクラッド層１と孔２の構成において、ピッチａと厚さｄを面方向に漸次変化させる。図では、左方から右方に向かってピッチａと厚さｄとを漸減させる例を示している。なお、屈折率ｎおよび孔径ｒは面方向で一定としている。
【０１０７】
ピッチａは、面内において左方から右方に向かう方向に順に小さくなるように構成され、厚さｄは、面内において左方から右方に向かう方向に順に薄くなるように構成される。この構成パラメータであるピッチａと厚さｄとを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【０１０８】
（第１４〜１６のチャープ構造例）
以下、３つの構造パラメータを漸次的に変化させる構成について、図２０を用いて説明する。
【０１０９】
第１４のチャープ構造例は、屈折率ｎと孔径ｒとピッチａの３つの構造パラメータを漸次的に変化させる構成である。図２０（ａ）は屈折率ｎと孔径ｒとピッチａの３つの構造パラメータを漸次的に変化させる構成を説明するための図である。
【０１１０】
図２０（ａ）において、フォトニック結晶を形成するクラッド層１と孔２の構成において、屈折率ｎと孔２の径ｒとピッチａを面方向に漸次変化させる。図では、左方から右方に向かって屈折率ｎと孔径ｒとピッチａを漸減させる例を示している。なお、厚さｄは面方向で一定としている。
【０１１１】
屈折率ｎは、面内において左方から右方に向かう方向に順に小さくなるように構成され、孔２の孔径ｒは、面内において左方から右方に向かう方向に順に小さくなるように構成され、孔２のピッチａは、面内において左方から右方に向かう方向に順に小さくなるように構成される。この構成パラメータである屈折率ｎと孔径ｒとピッチａを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【０１１２】
第１５のチャープ構造例は、屈折率ｎと孔径ｒと厚さｄの３つの構造パラメータを漸次的に変化させる構成である。図２０（ｂ）は屈折率ｎと孔径ｒと厚さｄの３つの構造パラメータを漸次的に変化させる構成を説明するための図である。
【０１１３】
図２０（ｂ）において、フォトニック結晶を形成するクラッド層１と孔２の構成において、屈折率ｎと孔２の径ｒと厚さｄを面方向に漸次変化させる。図では、左方から右方に向かって屈折率ｎと孔径ｒと厚さｄを漸減させる例を示している。なお、ピッチａは面方向で一定としている。
【０１１４】
屈折率ｎは、面内において左方から右方に向かう方向に順に小さくなるように構成され、孔２の孔径ｒは、面内において左方から右方に向かう方向に順に小さくなるように構成され、厚さｄは、面内において左方から右方に向かう方向に順に小さくなるように構成される。この構成パラメータである屈折率ｎと孔径ｒと厚さｄを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【０１１５】
第１６のチャープ構造例は、屈折率ｎとピッチａと厚さｄの３つの構造パラメータを漸次的に変化させる構成である。図２０（ｃ）は屈折率ｎとピッチａと厚さｄの３つの構造パラメータを漸次的に変化させる構成を説明するための図である。
【０１１６】
図２０（ｃ）において、フォトニック結晶を形成するクラッド層１と孔２の構成において、屈折率ｎとピッチａと厚さｄを面方向に漸次変化させる。図では、左方から右方に向かって屈折率ｎとピッチａと厚さｄを漸減させる例を示している。なお、孔径ｒは面方向で一定としている。
【０１１７】
屈折率ｎは、面内において左方から右方に向かう方向に順に小さくなるように構成され、ピッチａは、面内において左方から右方に向かう方向に順に小さくなるように構成され、厚さｄは、面内において左方から右方に向かう方向に順に小さくなるように構成される。この構成パラメータである屈折率ｎとピッチａと厚さｄを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【０１１８】
（第１７のチャープ構造例）
以下、４つの構造パラメータを漸次的に変化させる構成について、図２１を用いて説明する。
【０１１９】
第１７のチャープ構造例は、屈折率ｎと孔径ｒとピッチａと厚さｄの４つの構造パラメータを漸次的に変化させる構成である。図２１は屈折率ｎと孔径ｒとピッチａと厚さｄの４つの構造パラメータを漸次的に変化させる構成を説明するための図である。
【０１２０】
図２１において、フォトニック結晶を形成するクラッド層１と孔２の構成において、屈折率ｎと孔２の径ｒとピッチａと厚さｄを面方向に漸次変化させる。図では、左方から右方に向かって屈折率ｎと孔径ｒとピッチａと厚さｄを漸減させる例を示している。
【０１２１】
屈折率ｎは、面内において左方から右方に向かう方向に順に小さくなるように構成され、孔２の孔径ｒは、面内において左方から右方に向かう方向に順に小さくなるように構成され、孔２のピッチａは、面内において左方から右方に向かう方向に順に小さくなるように構成され、厚さｄは、面内において左方から右方に向かう方向に順に小さくなるように構成される。この構成パラメータである屈折率ｎと孔径ｒとピッチａと厚さｄを漸次的に変化させることで、各部位からはこの構造パラメータに応じた波長λ（λ１〜λ５）が局所的に発せられ、クラッド層１の全体からは、これら複数の波長λを含む所定波長幅のレーザ光が発せられる。
【０１２２】
なお、上記説明では、バンドエッジレーザの例では、孔の配列を正方格子配列とし、線欠陥レーザ光例では、孔の配列を三角格子配列としているが、この孔の配列は一例であって、バンドエッジレーザの孔の配列を三角格子配列とし、線欠陥レーザの孔の配列を正方格子配列としてもよく、また、それぞれ別の配列を用いてもよい。
【０１２３】
本発明の各構成態様によれば、半導体レーザの波長幅を広げて時間コヒーレンスを低減させることで、光ディスクの反射戻り光によるノイズの影響を低減させることができる。
【０１２４】
また、本発明の各構成態様によれば、半導体レーザの波長幅を広げて空間コヒーレンスを低減させることで、レーザディスプレイのスペックルノイズの影響を低減させることができる。
【産業上の利用可能性】
【０１２５】
本発明の半導体レーザは、光ディスクの光源やレーザディスプレイの光源に適用することができる。
【図面の簡単な説明】
【０１２６】
【図１】本発明の二次元フォトニック結晶からなる半導体レーザを模式的に示した構成図である。
【図２】本発明のフォトニック結晶の配列例を示す図である。
【図３】本発明の半導体レーザが発するレーザ光の波長を模式的に示す図である。
【図４】本発明のバンドエッジレーザにおいて孔径rを漸次変化させる構成例を示す図である。
【図５】本発明の線欠陥レーザにおいて孔径rを漸次変化させる構成例を示す図である。
【図６】本発明の構造パラメータとして孔径を用いた場合に得られる発振スペクトルの一例である。
【図７】本発明の構造パラメータとして孔径を用いた構成例を示す図である。
【図８】本発明の構造パラメータとして孔径を用いた構成例で得られる発振スペクトルの一例である。
【図９】本発明のバンドエッジレーザにおいてピッチａを漸次変化させる構成例を示す図である。
【図１０】本発明の線欠陥レーザにおいてピッチａを漸次変化させる構成例を示す図である。
【図１１】本発明のバンドエッジレーザにおいてクラッド層の厚さｄを漸次変化させる構成例を示す図である。
【図１２】本発明の線欠陥レーザにおいてクラッド層の厚さｄを漸次変化させる構成例を示す図である。
【図１３】本発明のバンドエッジレーザにおいて屈折率ｎを漸次変化させる構成例を示す図である。
【図１４】本発明の線欠陥レーザにおいて屈折率ｎを漸次変化させる構成例を示す図である。
【図１５】本発明の半導体レーザにおいて孔形状を漸次変化させる構成例を示す図である。
【図１６】本発明のバンドエッジレーザにおいて孔径rを二次元方向に漸次変化させる構成例を示す図である。
【図１７】本発明の線欠陥レーザにおいて孔径rを二次元方向に漸次変化させる構成例を示す図である。
【図１８】本発明の半導体レーザにおいて２つの構造パラメータを漸次的に変化させる構成例を示す図である。
【図１９】本発明の半導体レーザにおいて２つの構造パラメータを漸次的に変化させる構成例を示す図である。
【図２０】本発明の半導体レーザにおいて３つの構造パラメータを漸次的に変化させる構成例を示す図である。
【図２１】本発明の半導体レーザにおいて４つの構造パラメータを漸次的に変化させる構成例を示す図である。
【符号の説明】
【０１２７】
１…クラッド層、２…孔、３…アンダークラッド層、４…基板、５…線欠陥、１０…バンドエッジレーザ、１１…線欠陥レーザ、ａ…ピッチ、ｄ…厚さ、ｎ…屈折率、ｒ…孔径。
【図２】
2009054795.tif 000003
【図３】
2009054795.tif 000004
【図６】
2009054795.tif 000005
【図８】
2009054795.tif 000006
【図１】
2009054795.tif 000007
【図４】
2009054795.tif 000008
【図５】
2009054795.tif 000009
【図７】
2009054795.tif 000010
【図９】
2009054795.tif 000011
【図１０】
2009054795.tif 000012
【図１１】
2009054795.tif 000013
【図１２】
2009054795.tif 000014
【図１３】
2009054795.tif 000015
【図１４】
2009054795.tif 000016
【図１５】
2009054795.tif 000017
【図１６】
2009054795.tif 000018
【図１７】
2009054795.tif 000019
【図１８】
2009054795.tif 000020
【図１９】
2009054795.tif 000021
【図２０】
2009054795.tif 000022
【図２１】
2009054795.tif 000023